(57)【要約】【課題】同時多層塗布方法にて、層どうしの界面が形成された積層体の製造方法を提供する。【課題を解決するための手段】複数の層形成用インキ、および難溶性化合物形成用インキを準備して、該複数の層形成用インキ、および該難溶性化合物形成用インキから、複数の層形成用インキ液層および難溶性化合物形成用インキ液層を各々形成して、該複数の層形成用インキ液層、および該難溶性化合物形成用インキ液層を、層形成用インキ液層と難溶性化合物形成用インキ液層と層形成用インキ液層との積層構造が形成されるように積み重ね、積み重ねた時に、該積層構造の層形成用インキ液層と層形成用インキ液層との間に難溶性化合物を形成させ、積み重ねられた該複数の層形成用インキ液層、および該難溶性化合物を基体に塗布し、乾燥する積層体の製造方法である。【選択図】図１
2013075285.tif 000002
【特許請求の範囲】
【請求項１】
複数の層形成用インキ、および難溶性化合物形成用インキを準備して、
該複数の層形成用インキ、および該難溶性化合物形成用インキから、複数の層形成用インキ液層および難溶性化合物形成用インキ液層を各々形成して、
該複数の層形成用インキ液層、および該難溶性化合物形成用インキ液層を、層形成用インキ液層と難溶性化合物形成用インキ液層と層形成用インキ液層との積層構造が形成されるように積み重ね、
積み重ねた時に、該積層構造の層形成用インキ液層と層形成用インキ液層との間に難溶性化合物を形成させ、
積み重ねられた該複数の層形成用インキ液層、および該難溶性化合物を基体に塗布し乾燥することを特徴とする積層体の製造方法。
【請求項２】
該積層構造の層形成用インキ液層を形成するための層形成用インキのいずれか一方または両方が反応成分を含有し、かつ該積層構造の難溶性化合物形成用インキ液層を形成するための難溶性化合物形成用インキが反応成分を含有し、
該難溶性化合物が、層形成用インキに含有された反応成分と難溶性化合物形成用インキに含有された反応成分との反応によって形成される反応生成物であることを特徴とする請求項１に記載の積層体の製造方法。
【請求項３】
該積層構造の層形成用インキ液層を形成するための層形成用インキのいずれか一方または両方が析出誘起成分を含有し、かつ該積層構造の難溶性化合物形成用インキ液層を形成するための難溶性化合物形成用インキが析出成分を含有し、
該難溶性化合物が、難溶性化合物形成用インキに含有された析出成分の析出によって形成される析出物であることを特徴とする請求項１に記載の積層体の製造方法。
【請求項４】
該積層構造の層形成用インキ液層を形成するための層形成用インキのいずれか一方または両方が析出成分を含有し、かつ該積層構造の難溶性化合物形成用インキ液層を形成するための難溶性化合物形成インキが析出誘起成分を含有し、
該難溶性化合物が、層形成インキに含有された析出成分が難溶性化合物形成用インキの析出誘起成分により形成される析出物であることを特徴とする請求項１に記載の積層体の製造方法。
【請求項５】
該積層構造の難溶性化合物形成用インキ液層を形成するための難溶性化合物形成用インキが複数あり、該複数の難溶性化合物形成用インキが反応成分を含有し、
該難溶性化合物が、難溶性化合物形成用インキに含有された反応成分とその他の難溶性化合物形成用インキに含有された反応成分との反応によって形成される反応生成物であることを特徴とする請求項１に記載の積層体の製造方法。
【請求項６】
該積層構造の難溶性化合物形成用インキ液層を形成するための難溶性化合物形成用インキが複数あり、該複数の難溶性化合物形成用インキが析出誘起成分または析出成分を含有し、
該難溶性化合物が、難溶性化合物形成用インキに含有された析出成分の析出によって形成される析出物であることを特徴とする請求項１に記載の積層体の製造方法。
【発明の詳細な説明】
【技術分野】
【０００１】
本発明は、積層体の製造方法に関するものである。
【背景技術】
【０００２】
従来、複数の層が基体に形成された積層体を得る方法として、例えば、層を形成する第１の層形成用インキを基体に塗布し乾燥して第１の層を形成した後、第２の層形成用インキを第１の層に塗布し乾燥して第２の層を第１の層の上に形成する工程を順次繰返して、複数の層を基体に形成する方法が挙げられる。
【０００３】
別の方法として、複数のインキから各々形成された複数のインキ液層を各々形成し、複数のインキ液層を積み重ねた後、積み重ねられた複数のインキ液層を基体に塗布し乾燥することで、複数の層を基体に形成する方法が挙げられる（例えば特許文献１）。この方法は、いわゆる同時多層塗布方法として知られている。
【先行技術文献】
【特許文献】
【０００４】
【特許文献１】特開２０１１−７２８８０号公報
【発明の概要】
【発明が解決しようとする課題】
【０００５】
層形成用インキを塗布し乾燥する工程を順次繰返す方法では、層に層形成用インキを塗布したときに、層形成用インキが下地の層にはじかれて塗布できなかったり、下地の層が層形成用インキに溶かされたりして、層どうしの界面が形成されないおそれがある。
【０００６】
同時多層塗布方法では、インキ液層どうしの混合を妨げるための手段を何ら採用しない場合には、複数のインキ液層を積み重ねたときに、インキ液層どうしが混合して、層どうしの界面が形成されないおそれがある。
【０００７】
本発明は、同時多層塗布方法にて、層どうしの界面が形成された積層体の製造方法を提供することを課題とする。
【課題を解決するための手段】
【０００８】
第１の発明は、複数の層形成用インキ、および難溶性化合物形成用インキを準備して、  該複数の層形成用インキ、および該難溶性化合物形成用インキから、複数の層形成用インキ液層および難溶性化合物形成用インキ液層を各々形成して、該複数の層形成用インキ液層、および該難溶性化合物形成用インキ液層を、層形成用インキ液層と難溶性化合物形成用インキ液層と層形成用インキ液層との積層構造が形成されるように積み重ね、積み重ねた時に、該積層構造の層形成用インキ液層と層形成用インキ液層との間に難溶性化合物を形成させ、積み重ねられた該複数の層形成用インキ液層、および該難溶性化合物を基体に塗布し乾燥することを特徴とする積層体の製造方法である。
【０００９】
第２の発明は、第１の発明にて、該積層構造の層形成用インキ液層を形成するための層形成用インキのいずれか一方または両方が反応成分を含有し、かつ該積層構造の難溶性化合物形成用インキ液層を形成するための難溶性化合物形成用インキが反応成分を含有し、  該難溶性化合物が、層形成用インキに含有された反応成分と難溶性化合物形成用インキに含有された反応成分との反応によって形成される反応生成物であることを特徴とする積層体の製造方法である。
【００１０】
第３の発明は、第１の発明にて、該積層構造の層形成用インキ液層を形成するための層形成用インキのいずれか一方または両方が析出誘起成分を含有し、かつ該積層構造の難溶性化合物形成用インキ液層を形成するための難溶性化合物形成用インキが析出成分を含有し、該難溶性化合物が、難溶性化合物形成用インキに含有された析出成分の析出によって形成される析出物であることを特徴とする積層体の製造方法である。
【００１１】
第４の発明は、第１の発明にて、該積層構造の層形成用インキ液層を形成するための層形成用インキのいずれか一方または両方が析出成分を含有し、かつ該積層構造の難溶性化合物形成用インキ液層を形成するための難溶性化合物形成インキが析出誘起成分を含有し、該難溶性化合物が、層形成インキに含有された析出成分が難溶性化合物形成用インキの析出誘起成分により形成される析出物であることを特徴とする積層体の製造方法である。
【００１２】
第５の発明は、第１の発明にて、該積層構造の難溶性化合物形成用インキ液層を形成するための難溶性化合物形成用インキが複数あり、該複数の難溶性化合物形成用インキが反応成分を含有し、該難溶性化合物が、難溶性化合物形成用インキに含有された反応成分とその他の難溶性化合物形成用インキに含有された反応成分との反応によって形成される反応生成物であることを特徴とする積層体の製造方法である。
【００１３】
第６の発明は、第１の発明にて、該積層構造の難溶性化合物形成用インキ液層を形成するための難溶性化合物形成用インキが複数あり、該複数の難溶性化合物形成用インキが析出誘起成分または析出成分を含有し、該難溶性化合物が、難溶性化合物形成用インキに含有された析出成分の析出によって形成される析出物であることを特徴とする積層体の製造方法である。
【発明の効果】
【００１４】
本発明の積層体の製造方法によれば、複数の層形成用インキより形成された層どうしの界面が形成された積層体を得ることができる。
【図面の簡単な説明】
【００１５】
【図１】本発明における積層体の製造方法で用いることができる同時多層塗布方法とその塗布装置の一例を示す模式図である。
【図２】本発明における積層体の製造方法で用いることができるコーティングダイユニットの模式図である。
【発明を実施するための形態】
【００１６】
本実施形態の積層体の製造方法は、複数の層形成用インキ、および難溶性化合物形成用インキを準備して、該複数の層形成用インキ、および該難溶性化合物形成用インキから、複数の層形成用インキ液層および難溶性化合物形成用インキ液層を各々形成して、該複数の層形成用インキ液層、および該難溶性化合物形成用インキ液層を、層形成用インキ液層と難溶性化合物形成用インキ液層と層形成用インキ液層との積層構造が形成されるように積み重ね、積み重ねた時に、該積層構造の層形成用インキ液層と層形成用インキ液層との間に難溶性化合物を形成させ、積み重ねられた該複数の層形成用インキ液層、および該難溶性化合物を基体に塗布し乾燥するものである。
【００１７】
本実施形態の積層体の製造方法は、塗布し乾燥する一連の工程１回で複数の層を得ることが可能な同時多層塗布方法を採用しているので、層間の密着性が良好な積層体を低コストで得ることができる。
【００１８】
また、本実施形態の積層体の製造方法では、インキ液層どうしの混合を妨げるための新しい手段として、インキ液層を積み重ねた時に該積層構造の層形成用インキ液層と層形成用インキ液層との間に、該難溶性化合物形成用インキ液層の作用による難溶性化合物を形成させる。そのため、この難溶性化合物がインキ液層どうしの混合を妨げて、層形成用インキ液層から形成された層どうしの界面が形成された積層体を得ることができる。積層体の層どうしの界面は、例えば、積層体の断面を電子顕微鏡で観察することができ、層どうしの界面が形成されているかどうかは、積層体の断面を倍率３万倍の電子顕微鏡で観察したときに層どうしの界面を識別できるかどうかで確認することができる。
【００１９】
本明細書では、層を形成するためのインキを層形成用インキと呼び、層形成用インキから形成されたインキ液層を層形成用インキ液層と呼ぶ。
層形成用インキは、積層体の層を形成するための層形成用成分を含有している。層形成用インキ液層と難溶性化合物形成用インキ液層と層形成用インキ液層との積層構造における層形成用インキ液層どうしを形成する層形成用インキどうしは、これらに含有される層形成用成分の種類や組成比が同じであっても異なっていてもよい。本実施形態の積層体の製造方法では、複数の層形成用インキを準備する。
【００２０】
インキ液層どうしの混合を妨げるための手段としては、例えば、層形成用インキ液層どうしの接触により難溶性化合物を形成させる手段も考えられる。しかし、本実施形態の製造方法では、層形成用インキ液層と層形成用インキ液層との間にこれらと接するように難溶性化合物形成用インキ液層を配置して、この難溶性化合物形成用インキ液層の作用により難溶性化合物を形成させるので、難溶性化合物形成用インキ液層を採用しない場合と比べて、難溶性化合物を層どうしの界面近傍に集中させることができ、層どうしの界面をより確実に形成することができる。
【００２１】
本明細書では、難溶性化合物を形成するためのインキを難溶性化合物形成用インキと呼び、難溶性化合物形成用インキから形成されたインキ液層を難溶性化合物形成用インキ液層と呼ぶ。また、難溶性化合物とは、積層構造の層形成用インキ液層への溶解性が低いか無いために、その層形成用インキ液層に溶解し難い化合物を意味する。本実施形態の積層体の製造方法では、単数または複数の難溶性化合物形成用インキを準備する。
【００２２】
インキ液層を積み重ねた時に積層構造の層形成用インキ液層と層形成用インキ液層との間に形成される難溶性化合物は、インキ液層どうしの混合を現実に妨げているので、層間に層状あるいは島状に存在しているものと推察されるが、電子顕微鏡などで観察することは困難であることが多い。層間に難溶性化合物が存在することは、グロー放電発光分光分析法による厚み方向の元素分布測定で確認することができる。
【００２３】
複数の層形成用インキ液層、および単数または複数の難溶性化合物形成用インキ液層は、１つの層形成用インキ液層と１または２以上の難溶性化合物形成用インキ液層と１つの層形成用インキ液層とがこの順で接している積層構造が少なくとも１つ形成されるように、積み重ねられる。２つの層形成用インキ液層および少なくとも１つの難溶性化合物形成用インキ液層から形成される該積層構造が少なくとも１つ形成されていれば、該積層構造の層形成用インキ液層どうしの界面を形成することができる。全ての層形成用インキ液層どうしの間に難溶性化合物形成用インキ液層をこれらの層形成用インキ液層に接するように配置した場合は、全ての層形成用インキ液層どうしの界面を形成することができるので好ましい。
【００２４】
層形成用インキ液層が含有する難溶性化合物を形成させるための成分は、難溶性化合物を生成させるための成分が積層体の特性に与える影響を抑制するために、層形成用インキ液層に含有される溶剤または層形成用成分であることが好ましい。
【００２５】
また、積層構造の層形成インキ液層のうちいずれか一方のみに難溶性化合物を形成させるための成分を含有させることで、難溶性化合物を形成させるための成分を含有させなかった層形成インキ液層から形成させる層の特性に対して、難溶性化合物を形成させるための成分が影響することを防ぐことができる。一方、積層構造の層形成インキ液層のうち両方に難溶性化合物を形成させるための成分を含有させることで、片方の層形成用インキ液層および難溶性化合物形成用インキ液層の接触と、難溶性化合物形成用インキ液層およびもう片方の層形成用インキ液層の接触の両方で難溶性化合物が形成されるので、層どうしの界面をより明確に形成することができる。さらに、積層構造の難溶性化合物形成用インキ液層が複数あるときは、一方の層形成インキ液層に含有させる難溶性化合物を形成させるための成分と他方の層形成インキ液層に含有させる難溶性化合物を形成させるための成分とを異なるようにできる。したがって、いずれの層形成インキ液層にどのような難溶性化合物を形成させるための成分を含有させるかについて、所望するないし許容される積層体の特性に応じて適宜設計することが可能であり、この点も難溶性化合物形成用インキ液層を採用する利点である。
【００２６】
また、積層構造の難溶性化合物形成用インキ液層が複数あるときは、これらの難溶性化合物形成用インキ液層どうしを作用させて難溶性化合物を形成させることができる。難溶性化合物形成用インキ液層どうしの作用により難溶性化合物を形成させることで、積層構造の層形成用インキ液層に難溶性化合物を形成させるための成分を含有させなくても難溶性化合物を形成させることができるので、層形成インキ液層から形成させる層の特性に対して、難溶性化合物を形成させるための成分が影響することを防ぐことができる。
【００２７】
下記に、本実施態様の積層体の製造方法について詳しく説明する。
【００２８】
＜同時多層塗布方法＞
下記に、本実施態様の同時多層塗布方法の例について図面を参照しながら説明する。
【００２９】
図１は、同時多層塗布方法の一例を示す、模式図である。ダイコーティングユニット１１は、インキを押し出すスリット１，２，３を有している。スリットの数は３に限定されることなく任意の数が可能である。図２は、ダイコーティングユニットの模式図である。
【００３０】
まず、各インキは、タンク１ｔ、タンク２ｔ、タンク３ｔに貯蔵され、インキ供給ポンプ１ｐ、インキ供給ポンプ２ｐ、インキ供給ポンプ３ｐで押し出される。各スリットから押し出されたインキは、ダイコーティングユニットのスライド斜面上にインキ液層として展開され、上層のインキ液層が下層のインキ液層の上に乗り上げるようにして、ダイコーティングユニット１１のスライド斜面上でインキ液層が積み重ねられる。
【００３１】
インキ液層を積み重ねる方法は、スリットノズルを複数個スライド斜面上方に並べ、上からカーテン状にインキを流してスライド斜面上で積み重ねる方法もあり、図１の塗布方法だけに限定されない。
【００３２】
１ｓ、２ｓ、３ｓは各インキから形成されたインキ液層である。１ｓと２ｓと３ｓのインキ液層がスライド斜面上で積み重ねられたときに各インキ液層が混じり合うのを妨げる仕組みは後で説明する。装置等は図示していないが、同様に４ｓ、５ｓ、６ｓ、７ｓ・・・とインキ液層を重ねることができる。
【００３３】
コーティングロール４に巻かれた基体５は、回転するコーティングロール４に導かれ、ダイコーティングユニット１１の端から流れ落ちようとする積み重ねられたインキ液層をすくい取って、基体５に積み重ねられたインキ液層が塗布された後に乾燥炉６でインキが乾燥されて積層体が製造される。
【００３４】
さらに、層に硬化性化合物が含まれる場合は、乾燥炉６の後に照射装置（図示していない。）を設けて、乾燥後に連続して紫外線照射や電子線照射による硬化処理をおこなうことができる。あるいは、乾燥後の積層体を一旦巻き取った後に、別工程で、層に含まれる硬化性化合物を紫外線や電子線を照射して硬化させたり、恒温加熱室で熱硬化させたりすることができる。
【００３５】
各インキの基体への塗布量は、ダイコーティングユニット１１のスリットから押し出されるインキの液量や基体の搬送速度によってコントロールされる。基体の搬送速度を増加させることにより、インキの押し出し量が同じでも、より薄膜の塗布が可能となる。
【００３６】
なお、本発明においてインキとは特に着色顔料を含むものに限定されるものではなく、透明なインキもインキとして含まれる。
【００３７】
＜インキ液層どうしの混合を妨げるための手段＞
下記に、本実施態様の同時多層塗布方法におけるインキ液層どうしの混合を妨げるための手段について説明する。
【００３８】
図１に記載されているインキ液層１ｓ、２ｓ、３ｓをそれぞれ層形成用インキ液層１ｓ、難溶性化合物形成用インキ液層２ｓ、層形成用インキ液層３ｓと呼ぶことにする。層形成用インキ液層１ｓ、難溶性化合物形成用インキ液層２ｓ、および層形成用インキ液層３ｓをこの順で積み重ねた時に、層形成用インキ液層１ｓと難溶性化合物形成用インキ液層２ｓと層形成用インキ液層３ｓとが接触して、層形成用インキ液層１ｓと層形成用インキ液層３ｓとの間に難溶性化合物が形成する。該難溶性化合物は、層形成用インキ液層１ｓと層形成用インキ液層３ｓとに溶解し難いので、層形成用インキ液層１ｓと層形成用インキ液層３ｓとの混合を妨げることができる。なお、インキ液層どうしの混合が妨げられるとは、本方法で得られた積層体の層どうしの界面が形成されることを意味しており、インキ液層に含まれる成分がインキ液層間の境界付近で混合しないことを意味してはいない。
【００３９】
層形成用インキ液層１ｓと層形成用インキ液層３ｓとの間に難溶性化合物を形成させる方法としては、特に限定されることはないが、例えば、反応成分を含有させたインキどうしを接触させて難溶性の反応生成物を形成させる方法、析出成分を含有させたインキとその析出成分の析出を誘起する析出誘起成分を含有させたインキを接触させて難溶性の析出物を形成させる方法を挙げることができる。
【００４０】
反応成分、析出成分、または析出誘起成分を含む難溶性化合物形成用インキ液層２ｓは、層形成用インキ液層１ｓおよび層形成用インキ液層３ｓに接触する。そのため、層形成用インキ液層１ｓ、３ｓのいずれか一方に反応成分、析出誘起成分、または析出成分を含有させれば、難溶性化合物形成用インキ液層２ｓに含まれる反応成分、析出成分、または析出誘起成分といずれか一方の層形成用インキ液層に含まれる反応成分、析出誘起成分、または析出成分との反応によって、層形成用インキ液層１ｓと層形成用インキ液層３ｓとの間に難溶性の反応生成物または析出物が形成されるので、十分である。
【００４１】
層形成用インキ液層に含有させる反応成分、析出成分、析出誘起成分は、積層体の層を形成するために層形成用インキに含有させる層形成用成分や溶剤と同じ成分であっても異なる成分であってもよい。層形成用インキ液層に含有させる反応成分、析出成分、析出誘起成分と層形成用成分や溶剤とが同じ場合には、インキ液層または層に含有させる成分の種類を少なくすることができるので、積層体の性能への影響を少なくすることができる。また、層形成用インキ液層に含有させる反応成分、析出成分、析出誘起成分と層形成用成分とが異なる場合には、それぞれの要求特性に応じて各成分を選択することができるので、本方法の設計が容易になる。
【００４２】
（反応によって難溶性化合物を形成させる方法）
反応によって難溶性化合物を形成させる方法では、層形成用インキ液層１ｓ、３ｓのいずれか一方または両方が反応成分を含有し、かつ難溶性化合物形成用インキ液層２ｓが反応成分を含有し、これらの反応成分どうしが反応して難溶性の反応生成物が形成される。
【００４３】
反応生成物の種類、量、形状などは、反応の種類、反応成分の種類、インキに含有させる反応成分の量、温度などによって変化するので、インキ液層どうしの混合を好適に妨げるように適宜調整することが好ましい。また、積層体の性能への影響を少なくするため、難溶性化合物形成用インキの組成は、反応成分と溶剤を主成分として、これら以外の成分は少ない方が好ましい。もっとも、難溶性化合物形成用インキの粘度が低すぎるとインキ液層としてうまく展開できないため、必要であれは増粘剤として少量の高分子化合物を添加してもよい。
【００４４】
反応成分どうしが反応して、難溶性の反応生成物を生成させる反応にはいろいろな反応が利用でき、特に限定されるものではないが、例えば、（Ａ）架橋性の高分子化合物と架橋剤の反応、（Ｂ）金属イオンと配位子を持つ高分子化合物または配位子を持つ低分子との錯体形成反応、（Ｃ）塩基性高分子化合物と酸性高分子化合物の中和反応、（Ｄ）塩基性高分子化合物と酸の中和反応、（Ｅ）酸性高分子化合物と塩基の中和反応、などの反応を挙げることができる。
【００４５】
（Ａ）架橋反応
例えば、一方のインキへ含有させる反応成分βとして架橋性の高分子化合物を用い、他方のインキへ含有させる反応成分αとして架橋剤を用いることにより、２つのインキ液層が接触した時、架橋反応が起こる。
【００４６】
反応成分βの架橋性の高分子化合物としては、特に制限されるものではないが、水酸基やカルボキシル基等を有する高分子化合物、例えば、ポリビニルアルコール樹脂、ポリビニルブチラール樹脂、ポリアセタール樹脂、ポリアミン樹脂、ポリフェノール樹脂、メラミン樹脂、ポリカルボン酸樹脂等が挙げられる。これらは、１種を単独で使用してもよいし、２種以上を併用してもよい。架橋性の高分子化合物は、溶剤への溶解性の観点から、重量平均分子量が５千〜３０万のものが好ましく、３万〜２０万のものがより好ましく、５万〜１５万のものがさらに好ましい。
【００４７】
反応成分αの架橋剤としては、例えば、水酸化チタン、有機チタンキレート化合物等の架橋性チタン化合物、ホウ酸、架橋性ジルコニウム化合物、ホルムアルデヒド、メラミン、ヘキサメチレンジイソシアネート、トリレンジイソシアネート、キシリレンジイソシアネート、イソホロンジイソシアネート等のポリイソシアネート化合物、各種エポキシ化合物、γ−アミノプロピルトリメトキシシラン、γ−アミノプロピルエトキシシラン、Ｎ−［２−（ビニルベンジルアミノ）エチル］−３−アミノプロピルトリメトキシシラン、γ−メタクリロキシプロピルメチルジメトキシシラン、γ−メタクリロキシプロピルトリメトキシシラン等のシランカップリング剤等が挙げられる。これらは、１種を単独で使用してもよいし、２種以上を併用してもよい。
【００４８】
（Ｂ）錯体形成反応
例えば、反応成分γとして配位子を用い、反応成分δとしてイオン性物質を用いることにより、２つのインキ液層が接触した時、錯体形成反応が起こる。
【００４９】
反応成分γの配位子としては、例えば亜リン酸、リン酸、ポリリン酸等のリン含有配位子、酢酸等のカルボン酸含有配位子等のほか、水酸基、チオール基、アミノ基、アミド基、ピリジン基等を含有する配位子等が挙げられる。またそれらの配位子を持つ有機合成高分子化合物、ポリビニルアルコール樹脂、ウレタンアクリレート樹脂などを利用することができる。
また、反応成分δのイオン性物質としては、例えばカルシウムイオン、マグネシウムイオン、鉄イオン、銅イオン、マンガンイオン、モリブデンイオン、亜鉛イオン、コバルトイオン、ホウ素イオン、アルミニウムイオン等のイオン源となる物質であれば特に制限はなく、例えば硫酸アルミニウム、硫酸コバルト、酢酸コバルト、水酸化カルシウム、水酸化マグネシウム等が挙げられる。
【００５０】
（Ｃ、Ｄ、Ｅ）酸と塩基の中和反応
例えば、反応成分εとして酸を用い、反応成分ζとして塩基を用いることにより、隣り合う２つのインキ液層が接触した時、酸と塩基の中和反応が起こる。
【００５１】
反応成分εの酸としては、例えば酢酸、ギ酸、炭酸等の弱酸や、塩酸、ポリカルボン酸、ポリスルホン酸、あるいは、カチオン性ポリビニルアルコール、ポリアクリル酸、ポリメタクリル酸などの前記酸性基を持つ有機合成高分子化合物などが挙げられる。
【００５２】
反応成分ζの塩基としては、モノエタノールアミン、ジエタノールアミン、トリエタノールアミン、ピリジン、ベンジジン、アニリン、キノリン等の、有機アミンや含窒素複素環式芳香族化合物に代表される弱塩基や、アクリルアミド・アクリル酸ナトリウム共重合物などの前記塩基を持つ有機合成高分子化合物、あるいはケイ酸ナトリウムなどが挙げられる。
【００５３】
（析出によって難溶性化合物を形成させる方法）
析出によって難溶性化合物を形成させる方法では、層形成用インキ液層１ｓ、３ｓのいずれか一方が析出成分または析出誘起成分を含有し、かつ難溶性化合物形成用インキ液層２ｓが析出誘起成分または析出成分を含有し、析出誘起成分の作用により析出成分が析出して難溶性の析出物が形成される。
【００５４】
析出誘起成分の作用により析出成分が析出して難溶性の析出物が形成される方法にはいろいろな方法が利用でき、特に限定されるものではないが、例えば（Ｆ）溶解している化合物を溶剤や電解質の作用によって析出させる方法、を挙げることができる。
【００５５】
（Ｆ）溶解している化合物を溶剤や電解質の作用によって析出させる方法
溶解している化合物の溶解性の低下による析出の現象は、例えば、溶解している化合物と非溶解性溶剤や塩溶液との接触によって生じる。
【００５６】
溶解している化合物を非溶解性溶剤と接触させて析出させる方法の例として、例えば、極性溶媒中に溶解している高分子化合物やオリゴマーを非極性溶剤に接触させて析出させる方法、逆に、非極性溶媒中に溶解している高分子化合物を極性溶剤に接触させて析出させる方法が挙げられる。あるいは、例えばアルコール類やケトン類と水とのような極性溶剤どうしの間で析出する高分子化合物やオリゴマー、また、芳香族系の溶剤と脂肪族系の溶剤とのような非極性溶剤どうしの間で析出する高分子化合物やオリゴマーもあるので、これらを用いる方法を挙げられる。
【００５７】
溶解している化合物を塩溶液と接触させて析出させる方法の例として、いわゆる塩析を利用する方法が挙げられる。塩析は、高分子化合物、オリゴマーあるいは低分子有機化合物などが水和して溶解しているときに、塩類が加わるとその強い水和力によって水和水を固定するので、高分子化合物、オリゴマーあるいは低分子有機化合物などの溶解に必要な水和水が取られ、析出する現象である。したがって、例えば、析出成分ηとして高分子化合物を用い、析出誘起成分θとして電解質を用いることにより、溶解している高分子化合物周辺の水和水を電解質が奪う塩析が起こり、高分子化合物が析出する。
【００５８】
析出成分ηの高分子化合物としては、水酸基やカルボキシル基等を有する親水性の高分子化合物、例えば、ポリビニルアルコール、ポリフェノール、ポリカルボン酸、たんぱく質、ポリメタクリル酸等の高分子電解質等が挙げられる。これらは、１種を単独で使用してもよいし、２種以上を併用してもよい。
【００５９】
析出誘起成分θの電解質としては、公知のものを使用することができ、塩化ナトリウム、塩化カルシウム等の二元電解質、塩化バリウム等の三元電解質、水酸化アルミニウム等の酸性及びアルカリ性を有する両性電解質等が挙げられる。
【００６０】
上記の如く、インキ液層どうしの混合を妨げるための手段について、２つの層形成用インキ液層および１つの難溶性化合物形成用インキ液層から積層構造が形成されるときの例を図１を用いて説明したが、積層構造の難溶性化合物形成用インキ液層が複数ある場合には、層形成用インキ液層に含有させた成分とそれに接する難溶性化合物形成用インキ液層に含有させた成分との作用により難溶性化合物が形成してもよいし、互いに接する難溶性化合物形成用インキ液層どうしの作用により難溶性化合物が形成してもよく、これらを組み合わせてもよい。難溶性化合物を形成する方法としては、例えば、反応成分を含有させたインキどうしを接触させて難溶性の反応生成物を形成させる上記方法、析出成分を含有させたインキとその析出成分の析出を誘起する析出誘起成分を含有させたインキを接触させて難溶性の析出物を形成させる上記方法を挙げることができる。
【００６１】
＜基体＞
基体は、塗布されるインキ液層の積層構造を支持することができるものであれば、特に限定されない。例えば、高分子化合物のフィルム、金属フォイル、可とう性ガラスなどが用いられる、特に高分子化合物のフィルムを好適に用いることができる。なお、本明細書では、フィルム、シート、ボード、箔、板などの名称は区別しない。
【００６２】
＜層形成用成分＞
層形成用成分としては、樹脂やそのプレポリマー、無機粒子や有機粒子、その他の各種添加剤など、得られる積層体の用途に応じて適宜選択することができる。これらを水または有機溶剤などに溶解ないし分散させて含有させることで層形成用インキを作成することができる。
【００６３】
（樹脂、プレポリマー）
樹脂は、例えば、層の主成分としてあるいは体質顔料や各種添加剤のバインダー成分として、用いることができる。高分子化合物としては、例えば、ポリエステル樹脂、アクリル樹脂、ポリウレタン樹脂、ポリアミド樹脂、ポリイミド樹脂、酢酸ビニル樹脂、エチレン−酢酸ビニル共重合体、アイオノマー樹脂、ポリカーボネート樹脂、ポリビニルアルコール樹脂、ポリビニルブチラール樹脂、ポリビニルアセタール樹脂、シリコーン樹脂、フッ素樹脂、セルロース樹脂などの公知の高分子化合物を適宜利用することができる。これらの樹脂は溶液としても分散液としても利用することができる。
【００６４】
層形成用インキに層形成用成分として樹脂のプレポリマーを含有させ、層形成用インキ液層を乾燥した後、硬化処理して樹脂を形成させることもできる。硬化処理の方法としては、例えば、紫外線照射による硬化処理、電子線照射による硬化処理、熱による硬化処理が挙げられる。
【００６５】
紫外線照射または電子線により硬化するプレポリマーとしては、公知のものを適宜用いることができ、特に限定されないが、例えば、不飽和二重結合を有するプレポリマーやカチオン重合性官能基を有するプレポリマーを用いることができる。
不飽和二重結合を有するプレポリマーとしては、例えば、不飽和二重結合を有する、ポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂などを使用することができる。また、ペンタエリスリトールトリアクリレートやジペンタエリスリトールヘキサアクリレートなども架橋度を上げるために必要に応じ使用される。
【００６６】
カチオン重合性官能基を有するプレポリマーとしては、ビスフェノール型エポキシ樹脂、ノボラック型エポキシ樹脂、脂環型エポキシ樹脂等のエポキシ樹脂、脂肪族系ビニルエーテル、芳香族系ビニルエーテル、ウレタン系ビニルエーテル、エステル系ビニルエーテル等のビニルエーテル樹脂、環状エーテル化合物、スピロ化合物等のプレポリマーが挙げられる。
【００６７】
上記硬化性樹脂は、紫外線照射または電子線により硬化しない樹脂と併用してもよい。
紫外線照射により硬化させる場合には、光重合開始剤を用いることが好ましい。光重合開始剤としては、ラジカル重合性不飽和基を有するプレポリマーの場合は、アセトフェノン類、ベンゾフェノン類、チオキサントン類、ベンゾイン、ベンゾインメチルエーテル等を単独又は混合して用いることができる。また、カチオン重合性官能基を有するプレポリマーの場合は、光重合開始剤として、芳香族ジアゾニウム塩、芳香族スルホニウム塩、芳香族ヨードニウム塩、メタロセン化合物、ベンゾインスルホン酸エステル等を単独又は混合物として用いることができる
【００６８】
紫外線を照射する装置としては、超高圧水銀灯、高圧水銀灯、低圧水銀灯、カーボンアーク灯、ブラックライト蛍光灯、メタルハラィドランプ灯の光源が使用できる。紫外線の波長としては、１９０〜３８０ｎｍ程度の波長域を使用することが好ましい。
【００６９】
電子線を照射する装置としては、コッククロフトワルト型、バンデグラフト型、共振変圧器型、絶縁コア変圧器型、あるいは、直線型、ダイナミトロン（登録商標）型、高周波型等の各種電子線加速器を用いることができる。用いる電子線のエネルギーは、１００〜１０００ｋｅＶ程度、好ましくは１００〜３００ｋｅＶのものが使用できる。電子線の照射量は、通常２〜１５Ｍｒａｄ程度が好ましい。
【００７０】
熱により硬化する樹脂のプレポリマーとしては、公知のものを適宜用いることができ、特に限定されないが、例えば、水酸基やカルボキシル基あるいはエポキシ化合物等を有する高分子化合物などを挙げることができる。これらは、例えばイソシアネート化合物やポリアミン化合物などの架橋剤とを併用することで、硬化することができる。
【００７１】
熱架橋装置としては、例えば、恒温加熱室を用いることができ、硬化に要する温度や時間は、硬化成分や硬化反応の種類にあわせて適宜設定することができる。
【００７２】
（無機粒子、有機粒子）
無機粒子や有機粒子は、層形成用インキに分散して用いることができる。分散している無機粒子や有機粒子は、層形成用インキ液層で沈降して他の層形成用インキ液層と混合しやすいが、本実施態様の積層体の製造方法では、層形成用インキ液層どうしの間に形成された難溶性化合物が無機粒子や有機粒子の移動を妨げることができる。また、層形成用インキ液層での沈降は、一般に比重が高い無機粒子で顕著である。したがって、本実施態様の積層体の製造方法は、無機粒子や有機粒子を含有する層を有する積層体の製造方法として好適である。
【００７３】
無機粒子としては、例えば、窒化ホウ素などの熱伝導性粒子、金属や窒化ケイ素などの導電性粒子、体質顔料などを用いることができる。体質顔料は、白色または透明な無機の粒子であり、艶消しや他の着色顔料の希釈に用いられるものであり、水酸化アルミニウム、炭酸カルシウム、酸化チタン、硫酸バリウム、酸化ケイ素、タルク、硫酸カルシウム、ベントナイト、チタンバリウム、酸化亜鉛などが利用される。
【００７４】
体質顔料を微細な粒子に調製してバインダー中に分散したものは、光学フィルムの屈折率の調整に使用することができる。赤外線反射性フィルムや反射防止性フィルムに使用される高屈折率の材料は、酸化チタン、酸化鉛、酸化鉄、酸化タングステン、酸化インジウム、酸化スズ、酸化亜鉛、酸化セリウム、酸化ビスマス、酸化ジルコニウム、酸化ニオブ、酸化タンタルなどが挙げられ、酸化チタンや酸化スズなどが好ましい。低屈折率の材料としては、酸化珪素、酸化アルミニウム、弗化ナトリウム、弗化マグネシウム、弗化リチウム、弗化カルシウムなどが挙げられ、酸化珪素や酸化アルミニウムが好ましい。
【００７５】
また、ポリスチレン粒子やスチレンーアクリル共重合粒子などの有機粒子も反射防止性フィルムで利用することができる。
【００７６】
（その他の各種添加剤）
さらに必要に応じて、各種添加剤、例えば酸化防止剤、紫外線吸収剤、光安定剤、レベリング剤、消泡剤、充填剤等をインキ中に含有させることができる。
【００７７】
＜積層体の用途＞
本実施態様で得られる積層体の用途は、特に限定されるものではなく、同時多層塗布方法を採用することで、様々な用途の積層体の製造コストを削減できる可能性がある。本実施態様の積層体の製造方法は、インキ液層どうしの混合を妨げる新しい手段して、同時多層塗布方法の採用可能性を広げる意義を有するものである。
【００７８】
本実施態様の積層体の製造方法は、層どうしの界面が形成された積層体が得られるので、例えば、層間における屈折率の変化が明瞭であることが必要である光学フィルムの用途、例えば赤外線反射性フィルムや反射防止性フィルムの製造方法として、好適である。
【００７９】
また、本実施態様の積層体の製造方法は、比重が高い無機粒子が分散された層形成用インキを用いて層を形成する場合に、その無機粒子が沈降して他の層と混合することを妨げることができるので、例えば、熱伝導性粒子を均一に厚く塗布することが必要な放熱性シートや受像層、クッション層、断熱層などの層を厚く塗布することが必要な昇華型転写受像シートの製造方法として、好適である。
【００８０】
下記に、本実施態様の積層体の製造方法の実施例を説明する。
【実施例】
【００８１】
（実施例１）
実施例１では、下記の手順により、赤外線反射性フィルムを作成した。
【００８２】
下記の組成物から高屈折率層形成用インキＡを得た。
酸化チタン水分散液「ＮａｎｏＴｅｋ（登録商標）ＴｉＯ2」     ：２４重量部
（シーアイ化成株式会社製）
シリコーン・アクリルエマルジョン                            ：２４０重量部
「シャリーヌ（登録商標）ＦＥ−２３０Ｎ」
（日信化学工業株式会社製、固形分１０％）
イオン交換水                                                ：５００重量部
【００８３】
下記の組成物から低屈折率層形成用インキＢを得た。
酸化ケイ素エタノール分散液                                  ：６０重量部
「ルドックス（登録商標）ＨＳ―４０」
（デュポン社製、固形分４０％）
シリコーン・アクリルエマルジョン                            ：２４０重量部
「シャリーヌ（登録商標）ＦＥ−２３０Ｎ」
（日信化学工業株式会社製、固形分１０％）
イオン交換水                                                ：５９６重量部
【００８４】
下記の組成物から難溶性化合物形成用インキＣを得た。
エチルセルロース「エトセル（登録商標）グレード４５」        ：２重量部
（日進化成株式会社製）
メチルエチルケトン                                          ：９８重量部
【００８５】
高屈折率層形成用インキＡを図１の１ｔ、５ｔのタンクに充填し、難溶性化合物形成用インキＣを２ｔ、４ｔのタンクに充填し、低屈折率層形成用インキＢを３ｔのタンクに充填した。  （４ｔ〜５ｔのタンク、その他設備は図示せず。）
【００８６】
１５０μｍのプライマー処理したトリアセチルセルロース（ＴＡＣ）フィルムを図１の５のように、コーティングロール４に抱かせて搬送しながら、インキ供給ポンプ１ｐ、インキ供給ポンプ２ｐ、インキ供給ポンプ３ｐ、インキ供給ポンプ４ｐ、インキ供給ポンプ５ｐの順にポンプを稼動させて各インキ液層を供給した。高屈折率層形成用インキＡから形成されたインキ液層の上に難溶性化合物形成用インキＣから形成されたインキ液層、その上に低屈折率層形成用インキＢから形成された液層を展開し、さらに難溶性化合物形成用インキＣから形成されたインキ液層、高屈折率層形成用インキＡから形成されたインキ液層と順次インキ液層を積み重ねた。高屈折率層形成用インキＡから形成されたインキ液層と難溶性化合物形成用インキＣから形成されたインキ液層が接触した時に、エチルセルロースが水と接触して析出する。難溶性化合物形成用インキＣから形成されたインキ液層と低屈折率層形成用インキＢから形成された液層が接触した時も、エチルセルロースが水と接触して析出する。この析出したエチルセルロースにより、高屈折率層形成用インキＡから形成されたインキ液層と低屈折率層形成用インキＢから形成されたインキ液層との混合が妨げられる。
【００８７】
積み重ねられたインキ液層はダイコーティングユニットの端でトリアセチルセルロース（ТＡＣ）フィルムですくい取られ、ＴＡＣフィルムに塗布された積み重ねられた液層は乾燥炉６で乾燥された。
得られた積層体は、ＴＡＣ／高屈折率層／低屈折率層／高屈折率層の赤外線性反射フィルムである。各層の厚みはインキ供給ポンプからのインキ供給量と基体のＴＡＣフィルムの搬送速度によって調整し、高屈折率硬化層の厚み約０．３３μｍ、低屈折率硬化層の厚み約０．３３μｍとして、総厚み約１．０μｍの赤外線反射性フィルムを得た。なお、高屈折率層と低屈折率層の間のエチルセルロースの存在は電子顕微鏡の倍率３万倍では確認できなかった。
【００８８】
（実施例２）
実施例２では、下記の手順により、反射防止性フィルムを作成した。
【００８９】
実施例１と同様の手順で、高屈折率層形成用インキＡ、高屈折率層形成用インキＢ、難溶性化合物形成用インキＣを得た。
【００９０】
低屈折率層形成用インキＢを図１の１ｔ、５ｔのタンクに充填し、難溶性化合物形成用インキＣを２ｔ、４ｔのタンクに充填し、高屈折率層形成用インキＡを３ｔのタンクに充填した。（４ｔ〜５ｔのタンク、その他設備は図示せず。）
【００９１】
１５０μｍのプライマー処理したトリアセチルセルロース（ＴＡＣ）フィルムを図１の５のように、コーティングロール４に抱かせて搬送しながら、インキ供給ポンプ１ｐ、インキ供給ポンプ２ｐ、インキ供給ポンプ３ｐ、インキ供給ポンプ４ｐ、インキ供給ポンプ５ｐの順にポンプを稼動させて各インキ液層を供給した。低屈折率層形成用インキＢから形成されたインキ液層の上に難溶性化合物形成用インキＣから形成されたインキ液層、その上に高屈折率層形成用インキＡから形成されたインキ液層が展開し、さらに難溶性化合物形成用インキＣから形成されたインキ液層、低屈折率層形成用インキＢから形成されたインキ液層と順次インキ液層を積み重ねた。低屈折率層形成用インキＢから形成されたインキ液層と難溶性化合物形成用インキＣから形成されたインキ液層が接触した時にエチルセルロースが水と接触して析出する。難溶性化合物形成用インキＣから形成されたインキ液層と高屈折率層形成用インキＡから形成された液層が接触した時も、エチルセルロースが水と接触して析出する。この析出したエチルセルロースにより、低屈折率層形成用インキＢから形成されたインキ液層と高屈折率層形成用インキＡから形成されたインキ液層との混合が妨げられる。
【００９２】
積み重ねられたインキ液層はダイコーティングユニットの端でトリアセチルセルロース（ТＡＣ）フィルムですくい取られ、ＴＡＣフィルムに塗布された積み重ねられた液層は乾燥炉６で乾燥された。
得られた積層体は、ＴＡＣ／低屈折率層／高屈折率層／低屈折率層の反射防止性フィルムである。各層の厚みはインキ供給ポンプからのインキ供給量と基体のＴＡＣフィルムの搬送速度によって調整し、高屈折率層の厚み約０．１５μｍ、低屈折率層の厚み約０．１５μｍとして、総厚み約０．４５μｍの反射防止性フィルムを得た。なお、低屈折率層と高屈折率層の間のエチルセルロースの存在は電子顕微鏡の倍率３万倍では確認できなかった。
【００９３】
（実施例３）
実施例３では、下記の手順により、赤外線反射性フィルムを作成した。
【００９４】
下記の組成物から高屈折率層形成用インキＤを得た。
酸化チタン水分散液
「ＡＥＲＯＤＩＳＰ（登録商標）−Ｗ７４０」              ：６０重量部
（日本アエロジル株式会社製、固形分４０％）
シリコーン・アクリルエマルジョン                            ：１２０重量部
「シャリーヌ（登録商標）ＦＥ−２３０Ｎ」
（日信化学工業株式会社製、固形分１０％）
ポリビニルアルコール                                        ：１２重量部
「ゴーセノール（登録商標）ＫＬ−０３」
（日本合成化学株式会社製、固形分１００％）
イオン交換水（粘度、固形分調整用）                          ：６００重量部
【００９５】
下記の組成物から低屈折率層形成用インキＥを得た。
酸化ケイ素水分散液                                          ：６０重量部
「ルドックス（登録商標）ＨＳ―４０」
（デュポン社製、固形分４０％）
シリコーン・アクリルエマルジョン                            ：１２０重量部
「シャリーヌ（登録商標）ＦＥ−２３０Ｎ」
（日信化学工業株式会社製、固形分１０％）
ポリビニルアルコール                                        ：１２重量部
「ゴーセノール（登録商標）ＫＬ−０３」
（日本合成化学株式会社製、固形分１００％）
イオン交換水                                                ：６００重量部
【００９６】
下記の組成物から難溶性化合物形成用インキＦを得た。
有機チタン化合物                                            ：３重量部
「オルガチックス（登録商標）ＴＣ−３１０」
（マツモトファインケミカル株式会社製、固形分４２％）
イオン交換水                                                ：１０重量部
【００９７】
高屈折率層形成用インキＤを図１の１ｔ、５ｔのタンクに充填し、難溶性化合物形成用インキＦを２ｔ、４ｔのタンクに充填し、低屈折率層形成用インキＥを３ｔのタンクに充填した。（４ｔ〜５ｔのタンク、その他設備は図示せず。）
【００９８】
１５０μｍのプライマー処理したトリアセチルセルロース（ＴＡＣ）フィルムを図１の５のように、コーティングロール４に抱かせて搬送しながら、インキ供給ポンプ１ｐ、インキ供給ポンプ２ｐ、インキ供給ポンプ３ｐ、インキ供給ポンプ４ｐ、インキ供給ポンプ５ｐの順にポンプを稼動させて各インキ液層を供給した。高屈折率層形成用インキＤから形成されたインキ液層の上に難溶性化合物形成用インキＦから形成されたインキ液層、その上に低屈折率層形成用インキＥから形成されたインキ液層を展開し、さらに難溶性化合物形成用インキＦから形成されたインキ液層、高屈折率層形成用インキＤから形成されたインキ液層と順次インキ液層を積み重ねた。高屈折率層形成用インキＤから形成されたインキ液層と難溶性化合物形成用インキＦから形成されたインキ液層が接触した時にポリビニルアルコールと有機チタン化合物が架橋反応して、ポリビニルアルコールと有機チタン化合物の反応生成物が形成される。難溶性化合物形成用インキＦ液から形成されたインキ層と低屈折率層形成用インキＥから形成されたインキ液層とが接触した時も同様に架橋反応したポリビニルアルコールと有機チタン化合物の反応生成物が形成される。この反応生成物により、高屈折率層形成用インキＤから形成されたインキ液層と低屈折率層形成用インキＥから形成されたインキ液層との混合が妨げられる。
【００９９】
積み重ねられたインキ液層はダイコーティングユニットの端でトリアセチルセルロース（ＴＡＣ）フィルムですくい取られ、ＴＡＣフィルムに塗布された積み重ねられた液層は乾燥炉６で乾燥された。
得られた積層体は、ＴＡＣ／高屈折率層／低屈折率層／高屈折率層の赤外線反射性フィルムである。各層の厚みはインキ供給ポンプからのインキ供給量と基体のＴＡＣフィルムの搬送速度によって調整し、高屈折率層の厚み約０．３０μｍ、低屈折率層の厚み約０．３０μｍとして、総厚み約０．９μｍの赤外線反射性フィルムを得た。なお、高屈折率層と低屈折率層の間の反応生成物の存在は電子顕微鏡の倍率３万倍では確認できなかった。
【０１００】
（実施例４）
実施例４では、下記の手順により、反射防止性フィルムを作成した。
【０１０１】
下記の組成物からハードコート層形成用インキＧを得た。
疎水性酸化チタン微粒子「ＡＥＲＯＸＩＤＥ（登録商標）  ＴｉＯ2Ｐ２５」
（日本アエロジル株式会社製）                        ：２５重量部
ウレタンアクリレート「紫光（登録商標）ＬＴＶ１７００−Ｂ」  ：２５重量部
（日本合成化学工業株式会社製）
ペンタエリスリトールトリアクリレート（ＰＥＴＡ）            ：５重量部
ブチラール樹脂「エスレック（登録商標）ＳＶ−０２」          ：５重量部
（積水化学工業株式会社）
光重合開始剤「イルガキュア（登録商標）１８４」              ：０．２重量部
（旧チバ・スペシャルティ・ケミカルズ社製）
メチルエチルケトン                                          ：５０重量部
【０１０２】
下記の組成物から低屈折率層形成用インキＨを得た。
ペンタエリスリトールトリアクリレート（ＰＥＴＡ）、ジペンタエリスリトールへキサアクリレート（ＤＰＨＡ）、及びポリメタクリル酸メチル（ＰＭＭＡ）の混合物
（重量比；ＰＥＴＡ／ＤＰＨＡ／ＰＭＭＡ＝８６／５／９    ：１００重量部
疎水性シリカ微粒子「アエロジル（登録商標）Ｒ２０２」        ：２５重量部
（日本アエロジル株式会社製）
光重合開始剤「イルガキュア（登録商標）１８４」              ：０．２重量部
（旧チバ・スペシャルティ・ケミカルズ社製）
トルエンとシクロヘキサノンの混合溶剤（重量比８：２）        ：１９０重量部
【０１０３】
下記の組成物から難溶性化合物形成用インキＩ得た。
ポリメタクリル酸メチル                                      ：２．０重量部
有機チタン化合物「オルガチックス（登録商標）  ＴＣ‐４０１」：３．０重量部
（マツモトファインケミカル株式会社製）
トルエンとメチルエチルケトンの混合溶剤（重量比１：１）      ：１００重量部
【０１０４】
ハードコート層形成用インキＧを図１の１ｔのタンクに充填し、難溶性化合物形成用インキＩを２ｔのタンクに充填し、低屈折率層形成用インキＨを３ｔのタンクに充填した。
【０１０５】
１５０μｍのプライマー処理したトリアセチルセルロース（ＴＡＣ）フィルムを図１の５のように、コーティングロール４に巻かせて搬送しながら、インキ供給ポンプ１ｐ、インキ供給ポンプ２ｐ、インキ供給ポンプ３ｐの順にポンプを稼動させて各インキ液層を供給した。難溶性化合物形成用インキＩから形成されたインキ液層をハードコート層形成用インキＧから形成されたインキ液層の上に展開して積み重ねた。ハードコート層形成用インキＧから形成されたインキ液層と難溶性化合物形成用インキＩから形成されたインキ液層との接触した部分で有機チタン化合物とブチラール樹脂やＰＥＴＡの水酸基とが架橋反応して有機チタン化合物とブチラール樹脂やＰＥＴＡとの反応生成物が形成される。また、難溶性化合物形成用インキＩから形成されたインキ液層と低屈折率層形成用インキＨから形成されたインキ液層が接触した時にも有機チタン化合物とＰＥＴＡとの反応が起きる。反応で形成された反応生成物により、ハードコート層形成用インキＧから形成されたインキ液層と低屈折率層形成用インキＨから形成されたインキ液層との混合が妨げられる。
【０１０６】
積み重ねられたインキ液層はダイコーティングユニットの端でＴＡＣフィルムですくい取られ、ＴＡＣフィルムに塗布された積み重ねられた液層は乾燥炉６で乾燥された後、窒素雰囲気下にて紫外線を照射してハードコート硬化層形成用層と低屈折率層形成用層を同時に硬化させて、ＴＡＣ／ハードコート硬化層／低屈折率層の反射防止性シートを作製した。各層の厚みはインキ供給ポンプからのインキ供給量と基体のＴＡＣフィルムの搬送速度によって調整され、ハードコート層５μ、低屈折率層０．３μｍとなるようにした。なお、ハードコート硬化層と低屈折率層の間の反応生成物の存在は電子顕微鏡の倍率３万倍では確認できなかった。
【０１０７】
（実施例５）
実施例５では、下記の手順により、放熱性シートを作成した。
【０１０８】
下記の組成物から電気絶縁性−熱伝導性インキＪを得た。
ポリビニルブチラール樹脂「エスレック（登録商標）ＢＭ−５」        ：３０重量部
（積水化学工業株式会社製）
ジイソシアネート「コロネート（登録商標）Ｔ−８０」                ：１２重量部
（日本ポリウレタン工業株式会社製、４５％酢酸エステル溶液）
窒化ホウ素（グレードＰＴＸ１５）                                  ：１２０重量部
（ＭＯＭＥＮＴＩＶＥ社、球状窒化ホウ素、粒径１５μｍ）
エチルアルコール                                                  ：５０重量部
メチルエチルケトン                                                ：２０重量部
【０１０９】
下記の組成物から難溶性化合物形容用インキＫを得た。
アクリル共重合エマルジョン「ビニゾール（登録商標）１０２０」      ：３重量部
（大同化成工業株式会社製）
水                                                                ：８０重量部
エタノール                                                        ：２０重量部
【０１１０】
電気絶縁性−熱伝導性インキＪを図１の１ｔ、３ｔ、５ｔ、７ｔのタンクに充填し、難溶性化合物形成用インキＫを２ｔ、４ｔ、６ｔのタンクに充填した。（４ｔ、５ｔ、６ｔ、７ｔのタンク及び関連する設備は図示せず。）
【０１１１】
インキ供給ポンプ１ｐから順番にインキ供給ポンプ７ｐまでタンク内のインキを送り出すと、電気絶縁性−熱伝導性インキＪから形成されたインキ液層のポリビニルブチラール樹脂が難溶性化合物形成用インキＫから形成されたインキ液層の水と接触した時に析出して、電気絶縁性−熱伝導性インキＪから形成されたインキ液層が他の電気絶縁性−熱伝導性インキＪから形成されたインキ液層と混合するのを妨げた。
【０１１２】
厚み１００μｍのポリエチレンテレフタレートフィルムを図１の６のように、コーティングロール４に抱かせて搬送しながら、ダイコーティングユニットの斜面に沿って落下してきた、積み重ねられたインキ液層をダイコーティングユニットの端から落下する時にポリエチレンテレフタレートフィルム５にすくい取って、乾燥炉６で乾燥した後に、巻き取った。ロール状で８５℃の恒温室で５日間の熱硬化処理して、窒化ホウ素の粒子を含有する電気絶縁性−熱伝導性層を４層有する放熱性シートを製造した。各層の厚みは乾燥状態で５０μｍになるように調整し、全厚２００μｍとなるようにした。電気絶縁性−熱伝導性どうしの間のポリビニルブチラール樹脂の存在は電子顕微鏡の倍率３万倍では確認できなかった。
【０１１３】
（実施例６）
実施例６では、下記の手順により、赤外線反射性フィルムを作成した。
【０１１４】
下記の組成物から高屈折率層形成用インキＬを得た。
酸化チタン水分散液
「ＡＥＲＯＤＩＳＰ（登録商標）−Ｗ７４０」              ：６０重量部
（日本アエロジル株式会社製、固形分４０％）
シリコーン・アクリルエマルジョン                            ：２４０重量部
「シャリーヌ（登録商標）ＦＥ−２３０Ｎ」
（日信化学工業株式会社製、固形分１０％）
イオン交換水（粘度、固形分調整用）                          ：４９０重量部
【０１１５】
下記の組成物の低屈折率層形成用インキＥを使用した。
酸化ケイ素水分散液                                          ：６０重量部
「ルドックス（登録商標）ＨＳ―４０」
（デュポン社製、固形分４０％）
シリコーン・アクリルエマルジョン                            ：１２０重量部
「シャリーヌ（登録商標）ＦＥ−２３０Ｎ」
（日信化学工業株式会社製、固形分１０％）
ポリビニルアルコール                                        ：１２重量部
「ゴーセノール（登録商標）ＫＬ−０３」
（日本合成化学株式会社製、固形分１００％）
イオン交換水                                                ：６００重量部
【０１１６】
下記の組成物の難溶性化合物形成用インキＦを使用した。
有機チタン化合物                                            ：３重量部
「オルガチックス（登録商標）ＴＣ−３１０」
（マツモトファインケミカル株式会社製、固形分４４％）
イオン交換水                                                ：１０重量部
【０１１７】
高屈折率層形成用インキＬを図１の１ｔ、５ｔのタンクに充填し、難溶性化合物形成用インキＦを２ｔ、４ｔのタンクに充填し、低屈折率層形成用インキＥを３ｔのタンクに充填した。（４ｔ〜５ｔのタンク、その他設備は図示せず。）
【０１１８】
１５０μｍのプライマー処理したトリアセチルセルロース（ＴＡＣ）フィルムを図１の５のように、コーティングロール４に抱かせて搬送しながら、インキ供給ポンプ１ｐ〜５ｐを順次稼動させて各インキ液層を供給した。高屈折率層形成用インキＬから形成されたインキ液層の上に難溶性化合物形成用インキＦから形成されたインキ液層、その上に低屈折率層形成用インキＥから形成されたインキ液層を展開し、さらに難溶性化合物形成用インキＦから形成されたインキ液層、高屈折率層形成用インキＬから形成されたインキ液層と順次インキ液層を積み重ねた。
【０１１９】
難溶性化合物形成用インキＦから形成されたインキ液層と低屈折率層形成用インキＥから形成されたインキ液層とが接触した時にポリビニルアルコールと有機チタン化合物が架橋反応して反応生成物が形成される。この反応生成物により、高屈折率層形成用インキＬから形成されたインキ液層と低屈折率層形成用インキＥから形成されたインキ液層との混合が妨げられる。
【０１２０】
積み重ねられたインキ液層はダイコーティングユニットの端でトリアセチルセルロース（ＴＡＣ）フィルムですくい取られ、ＴＡＣフィルムに塗布された積み重ねられた液層は乾燥炉６で乾燥された。
得られた積層体は、ＴＡＣ／高屈折率層／低屈折率層／高屈折率層の赤外線反射性フィルムである。各層の厚みはインキ供給ポンプからのインキ供給量と基体のＴＡＣフィルムの搬送速度によって調整し、高屈折率層の厚み約０．３０μｍ、低屈折率層の厚み約０．３０μｍとして、総厚み約０．９μｍの赤外線反射性フィルムを得た。なお、高屈折率層と低屈折率層の間の反応生成物の存在は電子顕微鏡の倍率３万倍では確認できなかった。
【０１２１】
（実施例７）
実施例７では、下記の手順により、赤外線反射性フィルムを作成した。
【０１２２】
下記の組成物の高屈折率層形成用インキＡを使用した。
酸化チタン水分散液 「ＮａｎｏＴｅｋ ＴｉＯ2」               ：２４重量部
（シーアイ化成株式会社製）
シリコーン・アクリルエマルジョン                            ：２４０重量部
「シャリーヌ（登録商標）ＦＥ−２３０Ｎ」
（日信化学工業株式会社製、固形分１０％）
イオン交換水                                                ：５００重量部
【０１２３】
下記の組成物の低屈折率層形成用インキＥを使用した。
酸化ケイ素水分散液                                          ：６０重量部
「ルドックス（登録商標）ＨＳ―４０」
（デュポン社製、固形分４０％）
シリコーン・アクリルエマルジョン                            ：１２０重量部
「シャリーヌ（登録商標）ＦＥ−２３０Ｎ」
（日信化学工業株式会社製、固形分１０％）
ポリビニルアルコール                                        ：１２重量部
「ゴーセノール（登録商標）ＫＬ−０３」
（日本合成化学株式会社製、固形分１００％）
イオン交換水                                                ：６００重量部
【０１２４】
下記の組成物の難溶性化合物形成用インキＣを使用した。
エチルセルロース「エトセル（登録商標）グレード４５」        ：２重量部
（日進化成株式会社製）
メチルエチルケトン                                          ：９８重量部
【０１２５】
下記の組成物の難溶性化合物形成用インキＦを使用した。
有機チタン化合物                                            ：３重量部
「オルガチックス（登録商標）ＴＣ−３１０」
（マツモトファインケミカル株式会社製、固形分４４％）
イオン交換水                                                ：１０重量部
【０１２６】
高屈折率層形成用インキＡを図１の１ｔ、７ｔのタンクに充填し、難溶性化合物形成用インキＣを２ｔ、６ｔのタンクに充填し、難溶性化合物形成用インキＦを３ｔ、５ｔのタンクに充填し、低屈折率層形成用インキＥを４ｔのタンクに充填した。（４ｔ〜７ｔのタンク、その他設備は図示せず。）
【０１２７】
１５０μｍのプライマー処理したトリアセチルセルロース（ＴＡＣ）フィルムを図１の５のように、コーティングロール４に抱かせて搬送しながら、インキ供給ポンプ１ｐ〜７ｐを順次稼動させて各インキ液層を供給した。高屈折率層形成用インキＡから形成されたインキ液層の上に難溶性化合物形成用インキＣから形成されたインキ液層、その上に難溶性化合物形成用インキＦから形成されたインキ液層、その上に低屈折率層形成用インキＥから形成されたインキ液層、その上に難溶性化合物形成用インキＦから形成されたインキ液層、その上に難溶性化合物形成用インキＣから形成されたインキ液層、高屈折率層形成用インキＡから形成されたインキ液層と順次インキ液層を積み重ねた。
【０１２８】
高屈折率層形成用インキＡから形成されたインキ液層と難溶性化合物形成用インキＣから形成されたインキ液層と難溶性化合物形成用インキＦから形成されたインキ液層が接触した時に、エチルセルロースが水と接触して析出する。難溶性化合物形成用インキＣのインキ液層と難溶性化合物形成用インキＦのインキ液層が接触した時も、エチルセルロースが水と接触して析出する。この析出したエチルセルロースにより、高屈折率層形成用インキＡから形成されたインキ液層と低屈折率層形成用インキＥから形成されたインキ液層との混合が妨げられる。また、難溶性化合物形成用インキＦから形成されたインキ液層と低屈折率層形成用インキＥから形成されたインキ液層とが接触した時にポリビニルアルコールと有機チタン化合物が架橋反応して反応生成物が形成される。この反応生成物によっても、高屈折率層形成用インキＡから形成されたインキ液層と低屈折率層形成用インキＥから形成されたインキ液層との混合が妨げられる。
【０１２９】
積み重ねられたインキ液層はダイコーティングユニットの端でトリアセチルセルロース（ＴＡＣ）フィルムですくい取られ、ＴＡＣフィルムに塗布された積み重ねられた液層は乾燥炉６で乾燥された。
得られた積層体は、ＴＡＣ／高屈折率層／低屈折率層／高屈折率層の赤外線反射性フィルムである。各層の厚みはインキ供給ポンプからのインキ供給量と基体のＴＡＣフィルムの搬送速度によって調整し、高屈折率層の厚み約０．３０μｍ、低屈折率層の厚み約０．３０μｍとして、総厚み約０．９μｍの赤外線反射性フィルムを得た。なお、高屈折率層と低屈折率層の間の反応生成物の存在は電子顕微鏡の倍率３万倍では確認できなかった。
【０１３０】
（実施例８）
実施例８では、下記の手順により、赤外線反射性フィルムを作成した。
【０１３１】
下記の組成物の高屈折率層形成用インキＬを使用した。
酸化チタン水分散液
「ＡＥＲＯＤＩＳＰ（登録商標）−Ｗ７４０」              ：６０重量部
（日本アエロジル株式会社製、固形分４０％）
シリコーン・アクリルエマルジョン                            ：２４０重量部
「シャリーヌ（登録商標）ＦＥ−２３０Ｎ」
（日信化学工業株式会社製、固形分１０％）
イオン交換水                                                ：４９０重量部
【０１３２】
下記の組成物から低屈折率層形成用インキＭを得た。
酸化ケイ素水分散液                                          ：６０重量部
「ルドックス（登録商標）ＨＳ―４０」
（デュポン社製、固形分４０％）
シリコーン・アクリルエマルジョン                            ：２４０重量部
「シャリーヌ（登録商標）ＦＥ−２３０Ｎ」
（日信化学工業株式会社製、固形分１０％）
イオン交換水                                                ：４９０重量部
【０１３３】
下記の組成物の難溶性化合物形成用インキＦを使用した。
有機チタン化合物                                            ：３重量部
「オルガチックス（登録商標）ＴＣ−３１０」
（マツモトファインケミカル株式会社製、固形分４４％）
イオン交換水                                                ：１０重量部
【０１３４】
下記の組成物の難溶性化合物形成用インキＮを得た。
ポリビニルアルコール                                        ：５重量部
「ゴーセノール（登録商標）ＫＬ−０３」
（日本合成化学株式会社製、固形分１００％）
蒸留水                                                      ：１２０重量部
【０１３５】
高屈折率層形成用インキＬを図１の１ｔ、７ｔのタンクに充填し、難溶性化合物形成用インキＦを２ｔ、５ｔのタンクに充填し、難溶性化合物形成用インキＮを３ｔ、６ｔのタンクに充填し、低屈折率層形成用インキＭを４ｔのタンクに充填した。（４ｔ〜７ｔのタンク、その他設備は図示せず。）
【０１３６】
１５０μｍのプライマー処理したトリアセチルセルロース（ＴＡＣ）フィルムを図１の５のように、コーティングロール４に抱かせて搬送しながら、インキ供給ポンプ１ｐ、インキ供給ポンプ２ｐ、インキ供給ポンプ３ｐ、インキ供給ポンプ４ｐ、インキ供給ポンプ５ｐ、インキ供給ポンプ６ｐ、インキ供給ポンプ７ｐの順にポンプを稼動させて各インキ液層を供給した。高屈折率層形成用インキＬから形成されたインキ液層の上に難溶性化合物形成用インキＦから形成されたインキ液層、その上に難溶性化合物形成用インキＮから形成されたインキ液層を展開し、その上に低屈折率層形成用インキＭから形成されたインキ液層を展開し、さらに難溶性化合物形成用インキＦから形成されたインキ液層、その上に難溶性化合物形成用インキＮから形成されたインキ液層を展開し、さらに高屈折率層形成用インキＬから形成されたインキ液層と順次インキ液層を積み重ねた。
【０１３７】
難溶性化合物形成用インキＦから形成されたインキ液層と難溶性化合物形成用インキＮから形成されたインキ液層とが接触した時にポリビニルアルコールと有機チタン化合物が架橋反応して難溶性の反応生成物が形成される。この難溶性の反応生成物により、高屈折率層形成用インキＬから形成されたインキ液層と低屈折率層形成用インキＭから形成されたインキ液層との混合が妨げられる。
【０１３８】
積み重ねられたインキ液層はダイコーティングユニットの端でトリアセチルセルロース（ＴＡＣ）フィルムですくい取られ、ＴＡＣフィルムに塗布された積み重ねられた液層は乾燥炉６で乾燥された。
得られた積層体は、ＴＡＣ／高屈折率層／低屈折率層／高屈折率層の赤外線反射性フィルムである。各層の厚みはインキ供給ポンプからのインキ供給量と基体のＴＡＣフィルムの搬送速度によって調整し、高屈折率層の厚み約０．３０μｍ、低屈折率層の厚み約０．３０μｍとして、総厚み約０．９μｍの赤外線反射性フィルムを得た。なお、高屈折率層と低屈折率層の間の反応生成物の存在は電子顕微鏡の倍率３万倍では確認できなかった。
【０１３９】
（実施例９）
実施例９では、下記の手順により、赤外線反射性フィルムを作成した。
【０１４０】
下記の組成物の高屈折率層形成用インキＬを使用した。
酸化チタン水分散液
「ＡＥＲＯＤＩＳＰ（登録商標）−Ｗ７４０」              ：６０重量部
（日本アエロジル株式会社製、固形分４０％）
シリコーン・アクリルエマルジョン                            ：２４０重量部
「シャリーヌ（登録商標）ＦＥ−２３０Ｎ」
（日信化学工業株式会社製、固形分１０％）
イオン交換水                                                ：４９０重量部
【０１４１】
下記の組成物の低屈折率層形成用インキＭを使用した。
酸化ケイ素水分散液                                          ：６０重量部
「ルドックス（登録商標）ＨＳ―４０」
（デュポン社製、固形分４０％）
シリコーン・アクリルエマルジョン                            ：２４０重量部
「シャリーヌ（登録商標）ＦＥ−２３０Ｎ」
（日信化学工業株式会社製、固形分１０％）
イオン交換水                                                ：４９０重量部
【０１４２】
下記の組成の難溶性化合物形成用インキОを得た。
ポリビニルアルコール「製品番号Ｃ５０６」                    ：１．５重量部
「株式会社クラレ製、カチオン変性ポリビニルアルコール」
イオン交換水                                                ：２０重量部
【０１４３】
下記の組成物の難溶性化合物形成用インキＰを得た。
アクリルアミド・アクリル酸ナトリウム共重合物                ：１．５重量部
「大明化学工業株式会社製、タイポリマー（登録商標）ＴＡ−３５０」
蒸留水                                                      ：２０重量部
【０１４４】
高屈折率層形成用インキＬを図１の１ｔ、７ｔのタンクに充填し、難溶性化合物形成用インキОを２ｔ、５ｔのタンクに充填し、難溶性化合物形成用インキＰを３ｔ、６ｔのタンクに充填し、低屈折率層形成用インキＭを４ｔのタンクに充填した。（４ｔ〜７ｔのタンク、その他設備は図示せず。）
【０１４５】
１５０μｍのプライマー処理したトリアセチルセルロース（ＴＡＣ）フィルムを図１の５のように、コーティングロール４に抱かせて搬送しながら、インキ供給ポンプ１ｐ、インキ供給ポンプ２ｐ、インキ供給ポンプ３ｐ、インキ供給ポンプ４ｐ、インキ供給ポンプ５ｐ、インキ供給ポンプ６ｐ、インキ供給ポンプ７ｐの順にポンプを稼動させて各インキ液層を供給した。高屈折率層形成用インキＬから形成されたインキ液層の上に難溶性化合物形成用インキОから形成されたインキ液層、その上に難溶性化合物形成用インキＰから形成されたインキ液層を展開し、その上に低屈折率層形成用インキＭから形成されたインキ液層を展開し、さらに難溶性化合物形成用インキОから形成されたインキ液層、その上に難溶性化合物形成用インキＰから形成されたインキ液層を展開し、さらに高屈折率層形成用インキＬから形成されたインキ液層と順次インキ液層を積み重ねた。
【０１４６】
難溶性化合物形成用インキОから形成されたインキ液層と難溶性化合物形成用インキＰから形成されたインキ液層とが接触した時に、難溶性化合物形成用インキО中のカチオン変性ポリビニルアルコールのポリ酸と、難溶性化合物形成用インキＰ中のアクリルアミド・アクリル酸ナトリウム共重合物のポリアミドが凝集して難溶性の反応生成物が形成される。この難溶性の反応生成物により、高屈折率層形成用インキＬから形成されたインキ液層と低屈折率層形成用インキＭから形成されたインキ液層との混合が妨げられる。
【０１４７】
積み重ねられたインキ液層はダイコーティングユニットの端でトリアセチルセルロース（ＴＡＣ）フィルムですくい取られ、ＴＡＣフィルムに塗布された積み重ねられた液層は乾燥炉６で乾燥された。
得られた積層体は、ＴＡＣ／高屈折率層／低屈折率層／高屈折率層の赤外線反射性フィルムである。各層の厚みはインキ供給ポンプからのインキ供給量と基体のＴＡＣフィルムの搬送速度によって調整し、高屈折率層の厚み約０．３０μｍ、低屈折率層の厚み約０．３０μｍとして、総厚み約０．９μｍの赤外線反射性フィルムを得た。なお、高屈折率層と低屈折率層の間の反応生成物の存在は電子顕微鏡の倍率３万倍では確認できなかった。
【０１４８】
（実施例１０）
実施例１０では、下記の手順により、放熱性シートを作成した。
【０１４９】
下記の組成物の電気絶縁性且つ熱伝導性インキＪを使用した。
ポリビニルブチラール樹脂「エスレック（登録商標）ＢＭ−５」  ：３０重量部
（積水化学工業株式会社製）
ジイソシアネート「コロネート（登録商標）Ｔ−８０」          ：１２重量部
（日本ポリウレタン工業株式会社製、４５％酢酸エステル溶液）
窒化ホウ素（グレードＰＴＸ１５）                            ：１２０重量部
（ＭＯＭＥＮＴＩＶＥ社、球状窒化ホウ素、粒径１５μｍ）
エチルアルコール                                            ：５０重量部
メチルエチルケトン                                          ：２０重量部
【０１５０】
下記の組成物から難溶性化合物形容用インキＱを得た。
アクリルポリオール「♯６０００シリーズ、６ＡＮ‐８２８」    ：１０重量部
（大成ファインケミカル株式会社製、４９％酢酸エチル／酢酸ブチル溶液）
酢酸エチル／酢酸ブチル（１対１混合溶液）                    ：１１０重量部
【０１５１】
下記の組成物から難溶性化合物形成用インキＲを得た。
有機チタン化合物「オルガチックス（登録商標）ТＣ‐４０１」  ：１０重量部
（マツモトファインケミカル株式会社製、６５％プロピルアルコール溶液）
トルエン／プロビルアルコール（１対１混合溶液）              ：１５０重量部
【０１５２】
電気絶縁性−熱伝導性インキＪを図１の１ｔ、４ｔ、７ｔのタンクに充填し、難溶性化合物形成用インキＱを２ｔ、５ｔのタンクに充填し、難溶成化合物形成用インキＲを３ｔ、６ｔのタンクに充填した。（４ｔ、５ｔ、６ｔ、７ｔのタンク及び関連する設備は図示せず。）
【０１５３】
インキ供給ポンプ１ｐから順番にインキ供給ポンプ７ｐまで各タンク内のインキを送り出すと、難溶性化合物形成用インキＱから形成されたインキ液層のアクリルポリオール樹脂と、難溶性化合物形成用インキＲから形成されたインキ液層の有機チタン化合物と接触した時に架橋反応をして、難溶性の反応生成物ができる。この難溶性の反応生成物が電気絶縁性熱伝導性インキＪから形成されたインキ液層が他の電気絶縁性熱伝導性インキＪから形成されたインキ液層と混合するのを妨げる。
【０１５４】
厚み１００μｍのポリエチレンテレフタレートフィルムを図１の６のように、コーティングロール４に抱かせて搬送しながら、ダイコーティングユニットの斜面に沿って落下してきた、積み重ねられたインキ液層をダイコーティングユニットの端から落下する時にポリエチレンテレフタレートフィルム５にすくい取って、乾燥炉６で乾燥した後に、巻き取った。ロール状で７０℃の恒温室で５日間の熱硬化処理して、窒化ホウ素の粒子を含有する電気絶縁性−熱伝導性層を３層有する放熱性シートを製造した。各層の厚みは乾燥状態で６５μｍになるように調整し、全厚約２００μｍとなるようにした。
【０１５５】
なお、電気絶縁性、熱伝導性インキＪを一度に２００μｍを塗布する代わりに、３層に分けて塗布する理由は、窒化ホウ素粒子を塗膜中に均一に分散させるためである。１層で２００μｍの量を塗布すると、液量が多いために液が流れて不均一になってしまうおそれがあり、また、フィルム近傍には粒子が沈殿して粒子密度が高くなり、塗布面の表面近傍はバインダーの割合が多く粒子の密度が少なくなってしまうおそれがある。そこで、塗布層を３層に分けて、層間に生成する難溶性の反応生成物でインキ液層を挟むことによりインキが不規則に流れることを防ぎ、難溶性の生成物を挿入することによりインキ液層間の混合を防ぎ、粒子の分布をより均一にすることができるものと考えられる。
【０１５６】
（実施例１１）
実施例１１では、下記の手順により、放熱性シートを作成した。
【０１５７】
下記の組成物の電気絶縁性且つ熱伝導性インキＪを使用した。
ポリビニルブチラール樹脂「エスレック（登録商標）ＢＭ−５」  ：３０重量部
（積水化学工業株式会社製）
ジイソシアネート「コロネート（登録商標）Ｔ−８０」          ：１２重量部
（日本ポリウレタン工業株式会社製、４５％酢酸エステル溶液）
窒化ホウ素（グレードＰＴＸ１５）                            ：１２０重量部
（ＭＯＭＥＮＴＩＶＥ社、球状窒化ホウ素、粒径１５μｍ）
エチルアルコール                                            ：５０重量部
メチルエチルケトン                                          ：２０重量部
【０１５８】
下記の組成物から難溶性化合物形容用インキＳを得た。
ポリビニルブチラール樹脂「エスレック（登録商標）ＢＸ−１」  ：５重量部
（積水化学工業株式会社製）
エチルアルコール                                            ：１００重量部
【０１５９】
下記の溶剤を難溶性化合物形成用溶剤インキＴとした。
ジイソブチルケトン（ＤＩＢＫ）
【０１６０】
電気絶縁性−熱伝導性インキＪを図１の１ｔ、４ｔ、７ｔのタンクに充填し、難溶性化合物形成用インキＳを２ｔ、５ｔのタンクに充填し、難溶成化合物形成用溶剤インキТを３ｔ、６ｔのタンクに充填した。（４ｔ、５ｔ、６ｔ、７ｔのタンク及び関連する設備は図示せず。）
【０１６１】
インキ供給ポンプ１ｐから順番にインキ供給ポンプ７ｐまで各タンク内のインキを送り出すと、難溶性化合物形成用インキＳから形成されたインキ液層中のポリビニルブチラール樹脂ＢＸ−１は、エチルアルコールには可溶であるが、難溶性化合物形成用溶剤インキТのＤＩＢＫには不溶性であるので、ＤＩＢＫから形成された溶剤層と接触した時に析出をして、難溶性の析出物ができる。この難溶性の析出物が電気絶縁性熱伝導性インキＪから形成されたインキ液層が他の電気絶縁性熱伝導性インキＪから形成されたインキ液層と混合するのを妨げる。
【０１６２】
厚み１００μｍのポリエチレンテレフタレートフィルムを図１の６のように、コーティングロール４に抱かせて搬送しながら、ダイコーティングユニットの斜面に沿って落下してきた、積み重ねられたインキ液層をダイコーティングユニットの端から落下する時にポリエチレンテレフタレートフィルム５にすくい取って、乾燥炉６で乾燥した後に、巻き取った。ロール状で７０℃の恒温室で５日間の熱硬化処理して、窒化ホウ素の粒子を含有する電気絶縁性−熱伝導性層を３層有する放熱性シートを製造した。各層の厚みは乾燥状態で６５μｍになるように調整し、全厚約２００μｍとなるようにした。
【産業上の利用可能性】
【０１６３】
本発明の積層体の製造方法は、同時多層塗布方法を採用しているので、様々な用途の積層体のコストの削減可能性がある。
【符号の説明】
【０１６４】
１ｔ：インキタンク
２ｔ：インキタンク
３ｔ：インキタンク
１ｐ：インキ供給ポンプ
２ｐ：インキ供給ポンプ
３ｐ：インキ供給ポンプ
１：スリット
２：スリット
３：スリット
１ｓ：インキ液層
２ｓ：インキ液層
３ｓ：インキ液層
４：コーティングロール
５：基体
６：乾燥炉
１１：ダイコーティングユニット
【図１】
2013075285.tif 000003
【図２】
2013075285.tif 000004